dépôt dans un four / 0#1000 C / refroidisse ment lent au four minéral: #89 / procédé de production: blanc transparent 12 2 masses indépendantes de 150 g de pate de verre (sodalime) sont collectées à l'état de fusion (1200 C) dans la fournaise, sur deux tiges de métal indépendantes / 2 g de sélénium sont saupoudrés à la surface d'une seule face d'une des collectes, qui est recouverte par l'autre collecte, emprisonnant le pigment en sandwich / puis, le tout est réintroduit dans la fournaise et refusionné à la flamme a 1200 C pour faire un tout i puis, la collecte résultante est détachée des tiges de métal / dépot de cette collecte sur une plaque de céramique biscuitée dans un four en atmosphère normale de 0#1000 C / on éteint le four / le verre y refroidit jusqu'à 0 C minéral: #98 / procédé de production: blanc très 13 1 g est saupoudré sur 150 g de pate de verre cristallin (sodalime), qui a été collectée à l'état de fusion dans la fournaise (1200 C) sur une tige de métal / puis, le tout est réintroduit dans la fournaise et fondu à la flamme à 1200 C / puis, la collecte est détachée de minéral: #113 / procédé de production: a) blanc 14 4 g + H3PO4 20 ml i trempage: 3 j / séchage: b) brun ambré sur plaque chauffante (hum.) / couleur du a) solide b) liquide minéral: #48 / procédé de production: a) blanc 15 2 g + H3PO4 20 ml / trempage: 3 j / séchage b) brun chocolat sur plaque chauffante (hum.) / couleur du a) liquide b) solide minéral: i98 / procédé de production: blanc laiteux 16 1 g + S g pyrex I broyage manuel I chauf fage: 5 C par min de 011245 OC + maintien pendant 1 h i refroidissemen: 5 C par min jusqu'à l'air ambiant / le tout en atmosphère d'air naturel minéral: *36 I procédé de production: blanc 17 2 g + H3PO4 20 ml / trempage: 3 j / séchage sur plaque chauffante (hum.) minéral: #65 / procédé de production: blanc 18 4 g + H3PO4 50 ml /trempage: 4 sem. / séchage sur plaque chauffante (hum.) minéral: #74 / procédé de production: blanc 19 2 g + H3PO4 20 ml / trempage: 3 j / séchage sur plaque chauffante (hum.) minéral: #88 / procédé de production: blanc 20 2 g + H3PO4 20 ml / trempage: 3 j / séchage sur plaque chauffante (hum.) minéral: #19 i procédé de production: blanc laiteux 21 4 g + H3PO4 40 ml i trempage: 1 sem. / séchage reflet brun) sur plaque chauffante (hum.) minéral: #5 I procédé de production: ivoire iton 22 3 g + 1 cc encre d'imprimerie blanc transjaune) parent / broyage mécanique / 1 impression sur papier blanc glacé / irradié au rayonnement # à 22.8 Mrad minéral: #15 / procédé de production: crème très clair 23 3 g + HCl 25 ml / trempage: 5 j / séchage sur plaque chauffante: 1 g + 1 cc d'encre d'impri merie blanc transparent i broyage mécanique J l impression sur papier blanc glacé / irradié au rayonnement # à 22.8 Mrad minéral: #5 / procédé de production: crème clair 24 3 g + HF 20 ml / trempage: 24 h f séchage dans une étuve à 37 C: .50 g + 1 cc encre d'im primerie blanc transparent i broyage manuel / 1 impression sur papier blanc glacé / irradié au rayonnement # à 11.4 Mrad minéral: #106 I procédé de production: crème clair 25 150 g de pâte de verre (sodalime) est collecté et laiteux à 1'état de fusion dans la fournaise (1200 C) sur une tige de métal / 1 g de tellurium est saupoudré à la surface du verre / le tout est réintroduit dans la fournaise et fondu à la flamme à 1200 C / puis, la collecte est dé tachée de la tige de métal minéraux: #5 +#16 +#98 / procédé de production: crème clair 26 .50 g + .50 g + .50 g i 871 C / 1 h minéral: #5 / procédé de production: crème 27 3 g + H2SO4 20 ml f trempage: 24 h / séchage sur plaque chauffante: .50 g + 1 cc encre d'imprimerie blanc transparent I broyage manu el i 1 impression sur papier blanc glacé i ir radié au rayonnement # à 11.4 Mrad minéral: #5 i procédé de production: crème orangé 28 50 g + HCl 200 mi ou amiante entièrement re couverte de HCl X trempage: 1 sem. i séchage sur plaque chauffante: .50 g + Na2CO3 .50 g + HNOs 40 ml / trempage: 5 j i séparation du liquide et du solide i séchage sur bain de sable / le liquide est irradié au rayonnement # à 64.7 Mrad minéral: #67 / procédé de production: crème (tons vert 29 poudre finement broyée et chauffée de et gris; 01537 C: .50 g + H2SO4 15 ml / trempage: 2 j / séchage lent sur plaque chauffante: .15 g + 6 cc polymer à béton + 0.18 cc cata lyseur + 1.5 millième de g cobalt 6% + 2 g ciment Portland i broyage manuel / moulage / durcissement i irradié au rayonnement ? à 18.85 Mrad minéral: #67 / procédé de production: crème sombre (tons 30 poudre finement broyée et chauffée de vert et gris) 0#760 C: 4 g + H3PO4 20 ml / trempage: 3 j / séchage sur plaque chauffante minéral: #106 / procédé de production: crème gris et 31 la partie arrondie d'une éprouvette en pyrex laiteux est amenée à l'état de fusion avec une torche oxyacétylinîque i puis, 5 g de tellurium est saupoudré sur la surface en fusion / le tout est immédiatement ramené à l'état de fusion avec la torche / le refroidissement à l'air ambiant est immédiat minéral: #6 / procédé de production: crème gris (léger 32 4 g + HCl 100 ml / trempage: 2 sem. i séchage ton brun) sur plaque chauffante: .50 g + 1 cc encre d'imprimerie blanc transparent / broyage méca nique / l impression sur papier blanc glacé / irradié au rayonnement # à 17.91 Mrad minéraux: 4 + #98 i procédé de production: lilas très clair 33 2 g + 2 g / 704 C / 1 h / irradié au rayon nement # à 64.7 Mard minéral: #4 / procédé de production: lilas plus pro- 34 1000 C / 1 h / poudre irradiée au rayonnement noncé que le # à 122.984 Mrad lilas clair minéral: #47 / procédé de production: lilas 35 1000 C / 1 h i poudre irradiée au rayonnement # à 64.7 Mrad minéral: #47 / procédé de production: lilas prononcé 36 1000 C / 1 h / poudre irradiée au rayonnement # à 64.7 Mrad minéral: #44 / procédé de production: lilas rosé très, 37 2 g + HCl 20 ml / trempage: 3 j / séchage sur très clair plaque chauffante / irradié au rayonnement électronique à 302,831 rad minéral: #44 / procédé de production: lilas rosé (ton 38 2 g + HCl 20 ml I trempage: 3 j / séchage sur gris) très, très plaque chauffante / irradié au rayonnement clair # à 64.7 Mrad minéral: #44 I procédé de production: lilas rosé très, 39 1000 C i 1 h I poudre irradiée au rayonnement très clair électronique à 302,831 rad minéral: #109 / procédé de production: lilas rosé 40 3 g + HNO3 100 mi f trempage: 4 ans i séchage sur plaque chauffante minéraux: 58 ~ #16 / procédé de production: 1 g #58 + 2 g #16: lilas rosé clair 41 0#704 oC (très léger ton gris) # lilas rosé plus 42 0#926 C sombre minéral: #44 / procédé de production: lilas rosé moyen 43 1000 C ; i h / poudre irradiée au rayonnement (léger reflet # à 482.984 Mrad gris) minéraux: #53 + #16 / procédé de production: - .50 g #53 + 1.50 g #16: lilas clair 44 ut 260 OC qui va verc 45 0# 537 OC le 4. lilas (ton rouge) 46 0#648 C plus intense 47 Ot 704 C - 1 g #53 + 1.50 g #16: lilas foncé 45 Ot 260 OC qui va vers 49 0# 537 C le lilas foncé (ton 50 0# 648 C rouge) 51 0# 704 OC minéral: 27 / procédé de production: a) lilas gris 52 4 g + H2SO4 100 ml / trempage: 4 ans / séchage clair b) gris sur plaque chauffante / coulaur du a) liquide ou brun foncé b) solide minéraux: #98 + #4 i procédé de production: lilas gris foncé 53 2 g + 2 g / 704 C / 1 h / irradié (reflet rosé) au rayonnement # à 424.7 Mrad minéral: #95 / procédé de production: lilas rosé très 54 0tl037 C: .30 g + HN03 50 ml I trempage: 2 prononcé ; vert sem. i séchage sur plaque chauffante I irradié pelouse foncé au rayonnement # à 424.7 Mrad minéral: #95 / procédé de production: lilas rosé plus 55 3 g + HCl 80 ml / trempage: 2 sem. / séparaintense et accen- tion du liquide et du solide i séchage sur tué i vert pelouse plaque chauffante i le liquide est irradié plus intense et au rayonnement # à 424.7 Mrad accentué minéral: #38 procédé de production: violet clair 56 232 oC / 10 min minéraux: #63 + #16 / procédé de production: violet pastel 57 .50 g #53 + 1 g #16 / 0#760 C prononcé minéral: #53 ; procédé de production: 0#1093 C: violet de plus 57.1 1 g + .25 9 suie d'huile de mazoute i broyage e plus , 57.2 i g + .50 g suie dthile de mazoute i # broyage noiratre 57.3 1 g + 1 g suie d'huile de mazoute / broyage minéral: #40 / procédé de production: violet 58 1 g t i cc peinture émail synthétique blanc transparent pour l'auto / broyage manuel / ap plication sur une pièce de tôle à carosserie mesurant 1" x 1" / irradié au rayonnement # à 360 Mrad minéral: #44 / procédé de production: violet plu foncé 59 pierre entièrement recouverte de HCl 20 ml ! que le violet trempage: 2 sem. /irradiée au rayonnement # à 5.7 Mrad / séchage sur bain de sable minéraux: *48 ~ 98 ! procédé de production: violet très 60 2 g + 2 g / 704 C / 1 h / irradié au accentué rayonnement # à 424.7 Mrad minéral: *41 i procédé de production: violet très 61 815 C / 1 h / pierre irradiée au rayonnement intense # à 64.7 Mrad minéral: #49 / procédé de production: violet plus 62 1000 C / 1 h / poudre irradiée au rayonnement intense # à 122.984 Mrad minéral: #41 / procédé de production: violet sombre 63 ' g + 1 cc peinture émail synthétique blanc et accentué transparent pour l'auto / broyage manuel / ap- plication sur une pièce de tôle à carosserie mesurant 1" x 1" / irradié au rayonnement # à 7.54 Mrad minéral: #t7 / procédé de production: violet foncé 64 1 g + 1 cc peinture émail synthétique blanc transparent pour l'auto / broyage manuel / ap plication sur une pièce de tôle à carosserie mesurant 1" x 1" / irradié au rayonnement # à 57.4 Mrad minéral: #47 / procédé de production: violet foncé 65 2 g + HCl 20 mi i trempage: 3 ; / séchage sur plaque chauffante / irradié au rayonnement # à 18.85 Mrad minéral: #47 / procédé de production: violet foncé 66 2 g + NHO3 20 ml / trempage: 3 j / séchage sur plaque chauffante / irradié au rayonnement # à 18.85 Mrad minéral: #49 / procédé de production: violet foncé 67 2 g + HNO3 20 ml / trempage: 3 j / séchage sur plaque chauffante / irradié au rayonnement # à 18.85 Mrad minéral: #41 I procédé de production: violet foncé 68 5 g pierres + 13.74 g g ciment Portland + # 6.50 cc eau f malaxage J moulage / durcisse- # au rayonnement # à 18.85 Mrad / couleur des 1 pierres violet très foncé 69 5 g pierres + 13.74 9 ciment Portland + 6.50 cc eau / malaxage / moulage / durcis sement f 0#704 oC / refroidissement / irradié au rayonnement # à 18.85 Mrad / couleur des pierres minéral: F75 f procédé de production: violet sombre et 70 10 g + 10 g NaCl / 0#926 C / refroidissefoncé ment lent au four minéral: #95 I procédé de production: violet foncé 71 0#1037 C:.30 g + HCl 50 ml / trempage: 2 sem. / séparation du liquide et du solide f ie liquide, séché à l'état de poudre, est chauffé sur une plaque chauffante de 0#371 C minéral: #48 i procédé de production: violet très foncé 72 pierre enrobée de pâte i 871 C / 1 h et saturé irradiée au rayonnement w à 424.7 Mrad minéral: #41 / procédé de production: 1 g + 1 cc peinture émail synthétique blanc transparent pour l'auto f broyage manuel i ap plication sur une pièce de tôle à carosserie mesurant 1" : 1 / irradié au rayonnement i violet rosé moyen 73 10 Mrad # violet rouge vif 74 57.4 Mrad minéral: #40 f procédé de production: violet rouge 75 815 C / 1 h / pierre irradiée au rayonne ment # à 424.7 Mrad minéral: *41 t procédé de production: violet rouge 76 5 g pierres + 13.74 g ciment Portland + 6.50 c eau f malaxage / moulage f durcis- sement / irradié au rayonnement # à 18.85 Mr ad / couleur des pierres minéraux: #44 + #98 f procédé de production: violet rouge 77 2 g + 2 g i 704 C J ' h i irradié moyen (ton gris) au rayonnement # à 424.7 Mrad minéral: #110 / procédé de production: a) violet rouge vif 78 0#871 C: .20 g + H3PO4 100 ml / tremb) brun foncé page: 4 ans / séchage sur plaque chauffante (hum.) / couleur du a) liquide b) sclide minéral: #81 / procédé de production: violet rouge très 79 1 g + 5 g poudre de verre (spruce pine batch) prononcé / broyage manuel / dépôt sur une plaque de céramique biscuitée / chauffage dans four de 0#1000 or en atmosphère normale ; refroidissement lent au tour un peu plus foncé 80 irradiation au rayonnement # à 9.88 Mrad minéral: #48 / procédé de production: violet rouge très 81 1000 C / 1 h / poudre irradiée au rayonnement prononcé # à 424.7 Mrad minéral: #41 / procédé de production: violet rouge très 82 pierre irradiée au rayonnement electronique à prononcé 155,082 rad, puis au rayonnement # à 148,4 Mrad minéral: #47 / procédé de production: violet rouge très 83 1000 C / 1 h / poudre irradiée au rayonnement prononcé # à 424.7 Mrad minéral: #47 / procédé de production: violet rouge foncé 84 2 g + 20 ml éther / séchage naturel / irradié au rayonnement # à 18.85 Mrad minéral: #47 / procédé de production: violet rouge foncé 85 2 g + NH4OH 20 ml / séchage naturel / irradié au rayonnement # à 18.85 Mrad minéral: #41 ! procédé de production: violet rouge très 86 815 C / 1 h / pierre irradiée au rayonnement foncé # à 424.7 Mrad minéral: #42 / procédé de production: violet rouge e7 5 g pierres + 13.74 g ciment Portland + 6.50 ombre c eau / malaxage / moulage i durcissement J 0#1037 C f refroidissement / irradié au rayonnement i à 18.85 Mrad / couleur: pierres minéraux: #18 + #53 / procédé de production: #53 0#1093 C violet purpurin 88 1 g #53 + .50 g #18 / broyage # violet purpurin 89 1 g #53 + 1.50 g #18 / broyage très, très clair minéral: #109 / procédé de production: violet purpurin 90 irradié au rayonnement # à 242.804 Mrad minéral: #81 / procédé de production: a) violet purpurin 91 110 g + H3PO4 150 ml / trempage: 2 sem. / sáb) violet purpurin paration du liquide et du solide / séchage sur plus intense et plaque chauffante du ler liquide / reprise foncé c) noir solide résiduel et ajout de H3PO4 150 ml / trempage: 1 sem. / ébullition sur plaque chauffante pendant 2 / séparation du 2e li quide et du solide J séchage sur plaque chauf fante (hum.) / couleur du a) 1er liquibe b) 2e liquide c) solide minéral: #81 / procédé de production: a) violet purpurin 92 1000 C / 12 h: 60 g + H3PO4 200 ml / dépôt intense b) vieux immédiat sur plaque chauffante I ébulLition rose (ton lilas) pendant 2 j / séparation du liquide et du soc) noir brun (ton lide / sáchage sur plaque chauffante (hum.) / violet accentué) couleur du a) 1er liquide b) 2e liquide c) solide minéraux: #98 + #43 / procédé de production: violet brun 93 1 g + 1 g / 926 C / 1 h / irradié au rayon nement # à 425.65 Mrad minéraux: #98 + #41 / procédé de production: violet brun 94 1 g + 1 g / 926 C / 1 h / irradié au rayonnement # à 425.65 Mrad minéral: #98 + #42 / procédé de production: violet brun foncé 95 í g + 1 g / 926 C / 1 h I irradié rayonnement i à 425.65 t4rad minéraux: #98 + #53 / procédé de production: #53 0#760 C: violet brun foncé 96 2 g #53 + 2 g #98 / 871 C / 1 h violet foncé (ton 97 2 g #53 + 6 g #98 / 871 C / I h brun accentué) # violet foncé (ton 98 2 g #53 + 12 g #98 / 871 C / 1 h brun + accentué) # violet foncé (ton 99 2 g #53 + 24 g #98 / 871 C / 1 h brun + accentué) minéral: #43 / procédé de production: violet gris très 100 815 C / 1 h / irradié au rayonnement intense # à 424.7 Mrad minéral: #43 I procédé de production: violet gris foncé 101 1 g + 1 cc peinture émail synthétique blanc transparent pour l'auto i broyage manuel ; ap plication sur une pièce de tôle à carrosserie mesurant 1" x 1" / irradié au rayonnement # à 36 Mrad minéraux: #98 + #4 / procédé de production: violet purpurin 102 2 g + 2 g / 704 C / 1 h / irradié au rayonclair / gris violet nement électronique à 302,831 rad minéral: #95 / procédé de production: violet / pourpre 103 3 g + H3PO4 80 ml / trempage: 2 sem. / sé blanc chage sur plaque chauffante (hum.) minéral: #40 / procédé de production: violet bleu 104 pierre irradiée au rayonnement électronique à 155,082 rad et au rayonnement # à 148.4 Mrad minéral: #41 / procédé de production: violet bleu 105 1 g + 1 cc peinture émail synthétique blac transparent pour l'auto / broyage manuel / ap plication sur une pièce de tôle à carosserie mesurant 1" x 1" / irradié au rayonnement # à 360 Mrad minéraux: #48 + #98 / procédé de production: violet bleu moyen 106 2 g + 2 g / 704 C / 1 h / irradié au rayonnement # à 64.7 Mrad minéral: #95 / procédé de production: violet bleu sombre 107 0# 1037 C:.30 g + HCl 50 ml / trempage: 2 sem. / séparation du liquide et du solide / séchage sur plaque chauffante / irradié au rayonnement # à 64.7 Mrad minéral: #8 / procédé de production: 2 g + Na2CO3 2 g: violet bleu (ton 108 0# 982 C + 1 h à 982 C rouge) 109 0#1037 C + 1 h à 1037 C minéral: #41 / procédé de production: violet bleu (ton 110 pierre irradiée au rayonnement électronique à rouge) très 164,800 rad, puis au rayonnement # à 148.4 saturé Mrad minéral: #57 / procédé de production: violet bleu 111 2 g + Na2CO3 2 g / 0# 593 C + 1 h à 593 C / (reflet gris) irradié au rayonnement # à 424.7 Mrad minéraux: #73 + #38 / procédé de production: bleu mauve 112 1 g + 1 g / 232 C/ 10 min minéral: #38 / procédé de production: bleu mauve 113 1 g + 1 g suie d'os animal / 232 C /10 min minéraux: #87 + #38 / procédé de production: bleu mauve 114 1g + 1 g / 232 C / 10 min minéraux: #111 + #38 / procédé de production: bleu mauve 115 1g + 1 g / 232 C / 10 min minéraux: #58 + #8 / procédé de production: bleu mauve 116 1g + 1 g / 232 C / 10 min minéral: #34 / procédé de production: bleu violet 117 100 g + NHO3 100 ml / trempage: 5 m. / séchage naturel: 4 g + NH4OH 20 ml / séchage naturel minéraux: #41 + #98 / procédé de production: bleu violet 118 1g + 1g / 926 C / 1 h / irradié au rayon nement @ à 65.65 Mrad minéraux: #42 + #98 / procédé de production: bleu violet 119 1 g + 1 g / 926 C / 1 h / irradié au rayon nement @ à 65.65 Mrad minéral: #97 / procédé de production : bleu viblet intense 120 pierre irradiée au rayonnement @ à 482.984 et profond Mrad minéral: #97 / procédé de production: bleu violet très 121 815 C / 1 h / pierre irradiée au rayonnement intense @ à 424.7 Mrad minéral: #14 / procédé de production: bleu violet très 122 0@ 1093 C/ poudre irradiée au rayonnement intense @ à 64.7 Mrad minéral: #38 / procédé de production: bleu violet sombre 123 1 g + 5 g pyrex / broyage manuel / chauffa [zones vert ge: 5 C par min de 0@1245 C + maintien penpomme] @ dant 1 h / refroidissement: 5 C par min jus qu'à l'air ambiant / le tout en atmosphère d'air naturel plus sombre 124 irradiation au rayonnement @ à 4.94 Mrad minéral: #95 / procédé de production: bleu violet foncé 125 2 g + Na2CO3 2.50 g / 1037 C / 1 h minéral: #67 / procédé de production: a) bleu très foncé 126 pierre enrobée de pête / 871 C / 30 min: et très intense dégagée de la pête et recouverte de HNO3 80 ml (reflet violet) / trempage: 1 sem. / dépôt sur plaque chauf b) gris fante / maintien en état d'ébullition jusqu'au séchage complet / couler du a) liquide b) solide minéral: #22 / procédé de production: a) bleu très clair 127 0@ 1037 C: 1 g + H2SO4 50 ml / trempage: 2 b) vert menthe sem. / séparation du liquide et du solide / clair (ton bleu) sèchage sur plaque chauffante / couleur du a) liquide b) solide minéral: #28 / procédé de production: bleu très clair 128 2 g + H3PO4 20 ml / trempage: 3 j / séchage sur plaque chauffante (hum.) minéral: #30 / procédé de production: a) bleu clair 129 4 g + H3PO4 50 ml / trempage: 4 sem. / séchage b) gris foncé sur plaque chauffante (hum.) / couleur du a) liquide b) solide minéral: #64 / procédé de production: bleu clair 130 2 g + H3PO4 20 ml / trempage: 3 j / séchage sur plaque chauffante (hum.) minéral: #67 / procédé de production: bleu mitoyen entre 131 poudre finement broyée et chauffée de 0#537 C: le bleu clair et .50 g + HNO3 15 ml / trempage: 2 j @ séchage le jaune clair lent sur plaque chauffante # bleu clair 132 poudre finement broyée et chauffée de 0#593 OC: .50 g + HNO3 15 ml i trempage: 2 j I séchage lent sur plaque chauffante minéral: #95 / procédé de production: bleu pastel (sous 133 0#1037 C: .60 g + HCl 100 ml / trempage: 4 ans un vert-de-gris / séchage sur plaque chauffante irisé) minéral: #28 / procédé de production: a) bleu 134 2 g + HNO3 25 ml i séparation du liquide et du b) vert menthe s minéral: #67 i procédé de production: bleu très intense 147 3 g de poudre finement broyée + HNO3 30 ml / trempage: 3 j / séchage sur plaque chauffante minéral: #67 I procédé de production: bleu très intense 148 poudre finement broyée + chauffée de 0# 593 C: 1 .50 g + HCl 15 ml / trempage: 2 j I séchage lent sur plaque chauffante bleu très intense 149 poudre finement broyée + chauffée de 0#648 C: 1 .50 g + HCl 15 ml / trempage: 2 j i séchage lent sur plaque chauffante bleu très intense 150 poudre finement broyée + chauffée de 0#704 OC: .50 g + HCl 15 ml / trempage: 2 j / séchage lent sur plaque chauffante minéral: #67 / procédé de production: bleu très intense 151 poudre finement broyée + chauffée de 0#482 C: # .50 g + H2SO4 15 ml I trempage: 2 j f séchage lent sur plaque chauffante bleu très intense 152 poudre finement broyée + chauffée de 0t593 OC: # .50 g + H2SE4 15 ml i trempage: 2 j / séchage lent sur plaque chauffante bleu très intense 153 poudre finement broyée + chauffée de 0#648 C: # .50 g + H2S04 15 ml / trempage: 2 j I séchage # lent sur plaque chauffante bleu très intense 154 poudre finement broyée + chauffée de 0t704 OC: .50 g + H2SO4 15 ml / trempage: 2 j / séchage lent sur plaque chauffante minéral: #67 / procédé de production: bleu très intense 155 pierre chauffée de Ot 760 C + 6 h à 760 C i prélèvement des cristaux formés à la surface de la pierre: .30 g de cristaux + HNO3 25 ml / trempage: 2 j i séchage sur plaque chauffante bleu très intense 156 pierre chauffée de 0t760 C + b h à 760 C I prélèvement des cristaux formés à la surface I de la pierre: .30 g de cristaux + HNO3 20 ml + I HCl 5 ml / trempage: 2 j / séchage sur plaque I chauffante bleu très intense 157 pierre chauffée de 0# 760 C + 6 h à 760 C / 1 prélèvement des cristaux formés à la surface de la pierre: .30 g de cristaux + HNO3 15 mi + # HCI 10 ml / trempage : 2 j / séchage sir plaque bleu très intense 158 pierre chauffée de 01760 C + 6 h à 760 C / prélèvement des cristaux formés à la surface 1 de la pierre: .30 g de cristaux + HNOx 10 ml + I HCl 15 ml I trempage: 2 j / séchage sur plaque # chauffante bleu très intense 159 pierre chauffée de 0# 760 C + 6 h à 760 C / prélèvement des cristaux formés à la surface de la pierre: .30 g de cristaux + HNO3 5 ml + HCI 20 ml / trempage : 2 j / séchage sur plaque chauffante minéral: #67 / procédé de production: bleu très intense 160 pierre enrobée de pâte 1 871 C I 30 min / refroidissement / la pierre est dégagée de la pâte et broyée: 2 g de poudre + HNO3 100 ml / trempage: 1 sem. / dépôt sur plaque chauffan te / entrée en ébulliotion, puis séchage lent sur plaque chauffante minéral: #67 / procédé de production : bleu très intense 161 pierre recouverte de HNO3 20 ml / trempage: 3 j / séchage sur plaque chauffante minéral: #99 / procédé de procudtion: bleu très intense 162 2 g + Na2CO3 2 g / 926 C / 1 h minéral: #67 / procédé de production: bleu très intense 163 3 g de poudre finement broyée + HNO3 30 ml / trempage: 3 j / séchage sur plaque chauffante / irradié au rayonnement @ à 64.7 Mrad minéral: #95 / procédé de production: bleu foncé 164 1 g + Na2CO3 1.50 g / 982 C / 1 h minéral: #42 / procédé de production: bleu très foncé, 165 pierre irradiée au rayonnement électronique à saturé quasi 155,082 rad, puis au rayonnement @ à 360 Mrad noir@ minéral: #14 / procédé de production: bleu / rose lilas 166 0@ 1037 C / irradié au rayonnement @ à 64.7 Mrad minéral: #14 / procédé de production: bleu / rose clair 167 926 C / produre irradiée au rayonnement @ à 64.7 Mrad minéral: #14 / procédé de production; a) bleu / noir 168 0# 1037 C: #30 g + H3PO4 50 ml / trempage: b) blanc 2 sem. / séchage sur plaque chauffante (hum.) / couleur du a) liquide b) solide minéral: #42 / procédé de production: bleu indigo 169 815 C / 1 h / pierre irradiée au rayonnement @ à 424.7 Mrad minéral: #97 / procédé de production: bleu indigo 170 815 C / 1h / pierre irradiée au rayonnement @ à 64.7 Mard minéral: #90 / procédé de production: moirage: bleu 171 1 g + 5 g pyrex / broyage manuel / chauffaindigo / gris clair ge: 5 C par min de 0@1245 C + maintien pen / brun rosé clair dant 1 h / refroidissement : 5 C par min jus / brun rosé moyen qu'à 1'air ambiant / le tout en atmosphère d'air naturel minéral: #97 / procédé de production: bleu indigo plus 172 pierre irradiée au rayonnement @ à 360 Mrad intense et foncé que le bleu indigo minéral: #97 I procédé de production: bleu indigo plus 173 pierre placée pour une période de 7 j sous irintense et foncé radiation, directement à la sortie du faisceau que le bleu indigo primaire d'un générateur de rayons X (radia tion du cuivre, 20 mA, 40 kV) minéral: #64 / procédé de production: bleu indigo intense 174 2 g + H2S04 20 ml í séchage naturel minéral: #67 / procédé de production: bleu indigo très 175 3 g de poudre finement broyée + HNO3 30 ml / intense trempage: 3 j / séchage sur plaque chauffante / irradié au rayonnement @ à 424.7 Mrad minéral: 967 f procédé de production: bleu indigo foncé 176 poudre finement broyée et chauffée de Ot 593 OC: .50 g + H2SO4 15 ml / trempage: 2 j / séchage lent sur plaque chauffante: .15 g + 6 cc polymer à béton + 0.18 cc catalyseur + 1.50 millième de g cobalt 6% J broyage + malaxa ge manuels / moulage / durcissement / irradia tion au rayonnement @ à 18.85 Mrad minéral: #96 i procédé de production: 2 g + Na2CO3 2 g: bleu indigo foncé 177 0# 815 C + 1 h à 815 C # 178 0# 871 C +1 h à 871 C minéral: #41 f procédé de production: bleu indigo foncé 179 pierre chauffée a 65 oC J 2 h I refroidisse ment à l'air ambiant / irradié au rayonnement @ à 2.26 Mrad minéral: #41 / procédé de production: bleu indigo foncé 180 pierre enrobée de pâte 1 65 oC / 2 h i re froidissement à l'air ambiant / irradiée au rayonnement @ à 2.26 Mrad minéral: #41 / procédé de production: bleu indigo très 151 pierre enrobée de pâte J 65 C / 2 h / dépôt foncé immédiat à -20 C pendant 2 h / irradiée au rayonnement @ à 2.26 Mrad minéral: #41 / procédé de production: bleu indigo très 182 pierre enrobée de pâte / 65 C / 2 h i irraforncé (léger ton diée au rayonnement @ à 2.26 Mrad gris) minéral: #41 / procédé de production: bleu indigo très 123 5 g pierres + 13.74 g ciment Portland + foncé 6.500 cc eau i malaxage / moulage / durcisse ment / 0# 1037 C/ refroidissement / irradié au rayonnement # à 18.85 Mrd / couleur des pierres minéral: #42 / protédé de production: bleu cobalt 184 5 g pierres + 13.74 g ciment Portland + 6.50 cc eau i malaxage i moulage / durcisse ment / irradié au rayonnement # à 18.85 Mrad / couleur des pierres minéral: #95 / procédé de production: bleu cobalt intense 185 l g + 6.50 g poudre de verre (spruce pine et foncé batch) / broyage manuel / dépôt sur une pla I que de céramique biscuitée i chauffage dans un four de 0#1000 C en atmosphère normale i re I froidissement lent au four l bleu cobalt un 186 irradié au rayonnement # à 2.467 Mrad peu plus foncé minéral: #41 / procédé de production: bleu de prusse 187 pierre chauffée à 65 C / 2 h / irradiée à foncé l'état chaud au rayonnement # à 2.26 Mrad minéral: #28 J procédé de production: bleu outremer 188 2 g + NH40H 20 ml / séchage naturel minéral: #46 / procédé de production: bleu outremer 189 5 g pierres + 13.74 g ciment Portland + 6.50 cc eau / malaxage / moulage / durcisse- ment / 0#1093 C/ refroidissement / irradié au rayonnement # à 18.85 Mrad minéral: i95 / procédé de production: bleu outremer 190 l g + Na2CO3 2.50 g / 982 C i l h i irradié intense au rayonnement a à 64.7 Mrad minéral: #41 / procédé de production: bleu outremer foncé 191 pierre refroidie à -20 C pendant 2 h / irra (léger ton violet) diée à l'état froid au rayonnement # à 2.26 Mrad minéral: #41 I procédé de production: bleu outremer foncé 192 pierre enrobée de pâte et refroidie à -20 C (léger ton violet) pendant 2 h / irradiée à l'état froid au rayonnement # à 2.26 Mrad minéral: #41 / procédé de production: bleu outremer foncé 193 pierre est chauffée à 65 oC / 2 h / dépot im (léger ton violet) médiat à -20 C pendant 2 h / irradié à l'état froid au rayonnement # à 2.26 Mrad minéral: #95 / procédé de production: bleu outremer foncé 194 1 g + 5 g pyrex / broyage manuel f chauffa (ton gris) ge: 5 C par min de 0#1245 C + maintien pen I dant 1 h J refroidissement: 5 C par min jus I qu'à l'air ambiant / le tout en atmosphère i d'air naturel # bleu outremer plus 195 irradié au rayonnement # à 4.94 Mrd foncé (reflet rouge) minéral: #19 / procédé de production: bleu a:ur très, 196 1 g + 5 g pyrex / broyage manuel / chauffa très pâle ge: 5 C par min de 0t1245 C + maintien pen dant 1 h / refroidissement: 5 C par min jus qu'à l'air ambiant I le tout en atmosphère d'air naturel minéral: #34 I procédé de production: bleu azur pâle 197 pierre recouverte de 1000 ml d'acide acétique f séchage naturel / prélèvement des cristaux formés à la surface de la pierre: 4 g cris taux + NH4OH 20 ml / séchage naturel minéral: #109 / procédé de production: bleu azur clair 198 4 g + K2CO3 1 g / 0# 815 C minéral: #4 i procédé de production: bleu azur plus 199 2 g + Na2CO3 2 g i 0# 982 OC + 1 h à 982 C clair que le / irradié au rayonnement électronique à bleu azur clair 162,431 rad minéral: #9 / procédé de production: bleu azur clair 200 irradié au rayonnement # à 65 Mrad: .81 g + Na2CO3 1.31 g / 926 C / 1 h minéral: #22 i procédé de production: bleu azur clair 201 4 g + H2SO4 100 ml f trempage: 2 sem. i sépa ration du liquide et du solide I séchage sur plaque chauffante / le liquide est irradié au rayonnement électronique à 162,431 rad minéral: #17 J procédé de production: bleu azur clair 202 815 C / l h: 1 g + H2SO4 40 mi / trempage: 14 j I séchage sur plaque chauffante minéral: i17 / procédé de production: a) bleu azur clair 203 l g + HNO3 10 ml / trempage: 6 j / séparation b) vert pomme moyen du liquide et du solide i séchage naturel f (ton gris) couleur du a) liquide b) solide minéral: #109 / procédé de production: bleu azur clair 204 2 g + K2CO3 1 g / 0# 871 C minéral: #109 i procédé de production: bleu azur clair 205 1 g + Na2CO3 .50 g / 871 C i 1 h # plus intense 206 1 g + Na2CO3 1 g / 871 C / 1 h minéral: #17 / procédé de production: a) bleu azur clair 207 1 g + HCl 40 ml / trempage: 6 j / séparation et vif b) vert lime du liquide et du solide f séchage naturel / aigu (ton jaune) couleur du a) liquide b) solide minéral: #17 / procédé de production: a) bleu azur clair 208 1 g + HNO3 40 ml / trempage: 6 j / séparation et très vif b) vert du liquide et du solide I séchage naturel / de phtalo pale séparation du liquide et du solide f couleur du aj liquide b) solide minéral: #34 / procédé de production: bleu azur 209 100 g + HNO3 100 ml / trempage: 5 m. f séchage naturel: 4 g + 20 ml éther / séchage naturel minéral: *4 / procédé de production: 2 g + Na2CO3 2 g: bleu azur 210 0# 871 C + 1 h à 871 C # 211 0# 1037 C + 1 h à 1037 C minéral: #109 i procédé de production: 2 g + Na2CO3 2 g: bleu azur 212 0# 871 C + 2 h à 871 C va I 213 Ot 871 C + 4 h à 871 C 5'intensifiant 214 $0# 871 C + 8 h à 871 C minéral: #109 / procédé de production: 2 g + Na2CO3 2 g: bleu azur 215 Ot 871 C + l h à 871 C 4 bleu azur 216 0# 1037 C + 1 h à 1037 C plus intense minéral: #109 / procédé de production: 2 g + K2CO3 3 9: bleu azur tr 8s 217 0# 815 C clair bleu azur moyen 218 0# 871 C bleu azur beaucoup 219 0# 926 C plus accentué 4 bleu azur encore 220 0# 982 C plus intense minéral: #109 / procédé de production: 2 g + K2CO3 2 g: bleu azur clair 221 0# 871 C bleu azur moyen 222 0# 926 C et vif # bleu azur beaucoup 223 0#@982 C plus intense minéral: #34 / procédé de production: bleu azur moyen 224 100 g + HCl 100 ml / trempage: 5 m. f séchage sur plaque chauffante: 4 g + 20 ml éther / séchage naturel minéral: #34 f procédé de production: bleu azur plus 225 pierre recouverte de 1000 ml d'acide acétique pâle que le / séchage naturel / prélèvement des cristaux bleu azur intense formés sur la pierre: 2 g cristaux + 4 g ciment Portland + 6 cc eau f broyage manuel / moulage f durcissement / irradié au rayonnement à 18.85 Mrad minéral: #34 / procédé de production: bleu azur intense 226 pierre recouverte de 1000 ml d'acide acétique / séchage naturel / prélèvement des cristaux formés sur la pirre: 4 g de cristaux + 20 ml éther / séchage naturel minéral: #10 / procédé de production: bleu azur intense 227 2 g + Na2CO3 2 g / 0# 815 C + 1 h à 815 C minéral: #109 / procédé de production: 2 g + Na2CO3 2 g: bleu azur puissant 228 871 C / 1 h plus puissant 229 871 C / 3 h encore 230 871 C / 6 h 4 et encore 231 871 C / 8 h minéral: #17 i procédé de production: a) bleu azur très 232 815 C i l h: 1 g + HNO3 40 ml i trempage: puissant et vif 14 j i séparation du liquide et du solide i b) vert pâle séchage naturel / couleur du a) liquide b) solide minéral: #64 i procédé de production: bleu azur très 233 2 g + H2SO4 20 ml / séchage naturel / irradié vif au rayonnement électronique à 162,431 rad minéral: #34 i procédé de production: bleu très clair 234 100 g + HCl lOt ml / trempage: 5 m. I séchage Emitoyen entre le naturel: 4 g + 20 mi éther / séchage naturel bleu azur et le bleu turquoise] minéral: t96 / procédé de production: bleu royal intense 235 2 g + Na2CO3 2 g / 0# 1037 C + 1 h à 1037 C minéral: #67 / procédé de production: bleu royal intense 236 poudre finement broyée et chauffée de 0# 593 C: .50 g + HNO3 15 ml / trempage: 2 j / séchage lent sur plaque chauffante: .1 g + 50 cc résine de polyester transparente + 1% cata lyseur i broyage manuel I moulage / dépôt dans un contenant hermétiquement fermé et déposé dans un four pour les plastiques à 37 C jus qu'à durcissement minéral: #67 / procédé de production: bleu royal très 237 pierre recouverte de HNOs 20 ml / trempage: l puissant sem. I irradié au rayonnement γ à 11.4 Mrad I séchage sur bain de sable i couleur du liquide minéral: #95 / procédé de production: bleu royal intense 238 1 g + Na2C03 2.50 g / 982 C / 1 h et foncé minéral: #49 / procédé de production: bleu royal aigu 239 pierre irradiée au rayonnement électronique à (léger ton violet) 319,882 rad, puis au rayonnement neutronique minéral: #67 i procédé de production: bleu royal très 240 poudre finement broyée et chauffée de of 648 OC: intense (ton vert .50 g + H2SO4 15 mi I trempage: 2 j / séchage émeraude; lent sur plaque chauffante: .50 g + 50 cc résine de polyester transparente + 17. cata # lyseur / broyage manuel / dépot dans un conte I nant fermé d'un couvercle et déposé dans un four pour les plastiques à 37 C jusqu'à durcissement irradié au rayonnement # à: bleu royal (ton 241 5.7 Mrad vert émeraude) + foncé et accentue que le bleu royal très intense (ton vert émeraude) # bleu royal beaucoup 242 17.1 Mrad plus foncé (ton vert émeraude) minéral: #17 t procédé de production: a) bleu émeraude 243 2 g + HNO3 20 mi + HCl 5 ml I trempage: 6 j / moyen, très vif séparation du liquide et du solide / séchage b) vert de phtalo naturel / couleur du a) liquide b) solide' moyen / bleu vert intense minéraux: #81 + #98 f procédé de production: bleu émeraude 244 1 g #81 + Na2C()3 2 g / 0 # 926 C / refroiintense dissement / ajout d'l g *98 I 0 # 926 C minéral: #64 / procédé de production: bleu émeraude très 245 1 g + 6.50 g poudre de verre (spruce pine puissant batch) / broyage manuel / dépôt sur une plaque I de céramique biscuitée I chauffage dans un four de 0#1000 C en atmosphère normale i | refroidissement lent au four # un peu plus sombre 246 irradié au rayonnement à 7.41 Mrad minéral: #17 / procédé de production: a) bleu émeraude 247 2 g + HNO3 25 ml i trempage: 6 j i séparation vif et foncé du liquide et du solide i séchage naturel I b) bleu azur clair couleur du a) liquide b) du dépit de matière / vert [mitoyen au fond du liquide c) solide entre le vert pomme et le vert menthe] c) vert mousse minéraux: #9 + #98 I procédé de production: bleu de phtalo 248 l g #9 + Na2CO3 2 g + l g #98 / 0#926 C minéraux : #107 + #98 / procédé de production: bleu de phtalo 249 1 g #107 + Na2CO3 3 g + 1 g #98 / 0#871 C minéraux: #109 + #98 / procédé de production: bleu de phtalo 250 .50 g #109 + Na2CO3 .50 g + .50 g #98 / 926 C. / 1 h minéraux: #97 + #98 / procédé de production: bleu de phtalo 251 1 g #97 + Na2CO3 2 g + 1 g #98 / 871 C vif et foncé / 1 h minéral: #10 I procédé de production: 2 g + Na2CO3 2 g: bleu gris 252 0#871 C + 1 h à 871 C # 253 0# 1037 C + 1 h à 1037 C minéral: #17 / procédé de production: a) bleu gris 254 12 g + H3PO4 40 ml i trempage: 3 h i séparab) bleu gris tion du ler liquide et du solide I ajout de c) gris H3P04 40 ml au même solide i trempage: l sem.